(57)【要約】  少なくとも１種のジエンエラストマー、補強用充填剤、架橋系および酸化防止剤系をベースとし、上記酸化防止剤系が、下記の少なくとも２種の酸化防止剤“A”および“B”を含み、A/Bの質量比が0.2〜5.0であることを特徴とするゴム組成物：  A.下記の式(I)に相当するN−アルキル−N'−フェニル−パラ−フェニレンジアミン：2010509415.tif 000030            (I)  B.下記の式(II)に相当する4,4'−ビス(アルキルアミノ)トリフェニルアミン：2010509415.tif 000031 (各式中、R1、R2およびR3は、同一または異なるものであって、各々、1〜12個の炭素原子を有する線状または枝分れのアルキル基、または5〜8個の炭素原子を有するシクロアルキル基を示す)。  そのような酸化防止剤系は、本発明の組成物に疲労および亀裂伝播に対する良好な長期耐性を付与する。
2010509415.tif 000002
【特許請求の範囲】
【請求項１】
少なくとも１種のジエンエラストマー、補強用充填剤、架橋系および酸化防止剤系をベースとするゴム組成物であって、前記酸化防止剤系が、少なくとも下記の２種の酸化防止剤“A”および“B”を含み、A/Bの質量比が1/5〜5/1であることを特徴とする前記ゴム組成物：
A.下記の式(I)に相応するN−アルキル−N'−フェニル−パラ−フェニレンジアミン：
【化１】
2010509415.tif 000019
(I)
B.下記の式(II)に相応する4,4'−ビス(アルキルアミノ)トリフェニルアミン：
【化２】
2010509415.tif 000020
(各式中、R1、R2およびR3は、同一または異なるものであって、各々、1〜12個の炭素原子を有する線状または枝分れのアルキル基、または5〜8個の炭素原子を有するシクロアルキル基を示す)。
【請求項２】
R1、R2およびR3が、同一または異なるものであって、各々、2〜8個の炭素原子を有するアルキル基またはシクロヘキシル基を示す、請求項１記載の組成物。
【請求項３】
R1、R2およびR3が、同一または異なるものであって、各々、イソプロピル、1,3−ジメチルブチルおよび1,4−ジメチルペンチルからなる群から選ばれるアルキル基を示す、請求項２記載の組成物。
【請求項４】
酸化防止剤Aが、下記の式(III−a)に相応するN−イソプロピル−N'−フェニル−パラ−フェニレンジアミンである、請求項３記載の組成物：
【化３】
2010509415.tif 000021
【請求項５】
酸化防止剤Aが、下記の式(III−b)に相応するN−1,3−ジメチルブチル−N'−フェニル−パラ−フェニレンジアミンである、請求項３記載の組成物：
【化４】
2010509415.tif 000022
【請求項６】
酸化防止剤Bが、下記の式(IV−a)に相応する4,4'−ビス(イソプロピルアミノ)トリフェニルアミンである、請求項３〜５のいずれか１項記載の組成物：
【化５】
2010509415.tif 000023
【請求項７】
酸化防止剤Bが、下記の式(IV−b)に相応する4,4'−ビス(1,3−ジメチルブチルアミノ)トリフェニルアミンである、請求項３〜５のいずれか１項記載の組成物：
【化６】
2010509415.tif 000024
(IV−b)
【請求項８】
酸化防止剤Bが、下記の式(IV−c)に相応する4,4'−ビス(1,4−ジメチルペンチルアミノ)トリフェニルアミンである請求項３〜５のいずれか１項記載の組成物：
【化７】
2010509415.tif 000025
(IV−c)
【請求項９】
酸化防止剤AおよびBの各々の含有量が、0.5〜5phr、好ましくは0.5〜2phrである、請求項１〜８のいずれか１項記載の組成物。
【請求項１０】
A/Bの質量比が、1/4〜4/1である、請求項１〜９のいずれか１項記載の組成物。
【請求項１１】
前記ジエンエラストマーが、ポリブタジエン、天然ゴム、合成ポリイソプレン、ブタジエンコポリマー、イソプレンコポリマーおよびこれらエラストマーのブレンドから形成される群から選ばれる、請求項１〜１０のいずれか１項記載の組成物。
【請求項１２】
前記ジエンエラストマーが、イソプレンエラストマーである、請求項１１記載の組成物。
【請求項１３】
前記イソプレンエラストマーが、天然ゴム、合成シス−1,4−ポリイソプレン、イソプレンコポリマーおよびこれらエラストマーのブレンドからなる群から選ばれる、請求項１２記載の組成物。
【請求項１４】
前記イソプレンエラストマーが、天然ゴムである、請求項１３記載の組成物。
【請求項１５】
請求項１〜１４のいずれか１項記載のゴム組成物の、タイヤの製造または再トレッド形成における使用。
【請求項１６】
酸化防止剤系が、少なくとも下記の２種の酸化防止剤“A”および“B”を含み、A/Bの質量比が0.2〜5.0の間であることを特徴とする、特にタイヤ用のゴム組成物の老化防止保護において使用し得る酸化防止剤系：
A.下記の式(I)に相当するN−アルキル−N'−フェニル−パラ−フェニレンジアミン：
【化８】
2010509415.tif 000026
(I)
B.下記の式(II)に相当する4,4'−ビス(アルキルアミノ)トリフェニルアミン：
【化９】
2010509415.tif 000027
(各式中、R1、R2およびR3は、同一または異なるものであって、各々、1〜12個の炭素原子を有する線状または枝分れのアルキル基、または5〜8個の炭素原子を有するシクロアルキル基を示す)。
【請求項１７】
請求項１６に従う酸化防止剤系の、ゴム組成物の老化防止保護における使用。
【請求項１８】
請求項１〜１４のいずれか１項記載のゴム組成物を含むタイヤ。
【請求項１９】
前記タイヤが、重量車両タイヤである、請求項１８記載のタイヤ。
【請求項２０】
請求項１〜１４いずれか１項記載のゴム組成物が、前記タイヤのベルトである、請求項１８または１９記載のタイヤ。
【請求項２１】
少なくとも１種のジエンエラストマー、補強用充填剤、架橋系および酸化防止剤系をベースとするゴム組成物の製造方法であって、下記の工程：
・ジエンエラストマーに、ミキサー内で、補強用充填剤および酸化防止剤系を、混合物全体を１回以上の工程で、110℃〜190℃の最高温度に達するまで、熱機械的に混練することによって混入する工程；
・混合物全体を100℃よりも低い温度に冷却する工程；
・その後、架橋系を混入する工程；
・混合物全体を110℃未満の最高温度まで混練する工程；
を含み、前記酸化防止剤系が、少なくとも下記の２種の酸化防止剤“A”および“B”を含み、A/Bの質量比が0.2〜5.0であることを特徴とする、前記製造方法：
A.下記の式(I)に相当するN−アルキル−N'−フェニル−パラ−フェニレンジアミン：
【化１０】
2010509415.tif 000028
(I)
B.下記の式(II)に相当する4,4'−ビス(アルキルアミノ)トリフェニルアミン
【化１１】
2010509415.tif 000029
(式中、R1、R2およびR3は、同一または異なるものであって、各々、1〜12個の炭素原子を有する線状または枝分れのアルキル基、または5〜8個の炭素原子を有するシクロアルキル基を示す)。
【発明の詳細な説明】
【技術分野】
【０００１】
本発明は、ジエンエラストマー組成物、さらにまた、そのような組成物の老化防止保護において使用する酸化防止剤にも関する。
さら詳細には、本発明は、タイヤのゴムマトリックスの全てまたは一部を形成させるのに使用するジエンエラストマー組成物、特に、“ベルト”としても知られているこれらタイヤのクラウン補強材に関する。
【背景技術】
【０００２】
ラジアルカーカス補強材を有するタイヤは、知られている通り、トレッド、２つの非伸長性ビード、これらのビードをトレッドに接合する２つの側壁並びに上記カーカス補強材とトレッド間に円周方向に配置されているベルトを含み、このベルトは、金属または繊維タイプのコードまたはモノフィラメントのような補強要素(即ち“補強材”)によって補強し得るまたは補強し得ないゴムの種々のプライ(または“層”)からなることを簡単に思い起こされたい。
【０００３】
上記のタイヤベルトは、一般に、少なくとも２枚の重ね合せベルト層またはプライ(“作動”プライまたは“交差”プライとしても知られている)からなり、その補強材は、実際上１つの層内で互いに平行に配置されているが１つの層から他の層では交差しており、即ち、正中円周面に対して、該当するタイヤのタイプに応じて概して10°〜45°である角度で対称的にまたは対称的ではなく傾斜している。これら２枚の交差層の各々は、上記補強材を覆っている“カレンダー加工ゴム”としても知られている一般にイソプレンをベースとするゴムマトリックスからなる。各交差層は、場合に応じて変動する幅を有し且つ補強材を含み得るまたは含み得ない種々の他の補助ゴムプライまたは層によって仕上げし得る；例えば、その役割がベルトの残余を外的攻撃、孔形成から保護することである“保護”層として知られている単純なゴムパッド、或いは実質的に円周方向に沿って配向させた補強材を含みこれら補強材が上記交差層と比較して半径方向に外側または内側である“フープ補強”層として知られている層(“零度”層として知られている)が挙げられる。
【０００４】
このタイヤベルトは、知られている通り、多くの、場合によっては相反する、特に、下記の必要条件を満たさなければならない：
(i) タイヤクラウンの強化に実質的に寄与するように、低変形時においてでき得る限り剛性であること；
(ii) 一方で、回転時のクラウン内部領域の過熱を最小限にし、且つ、他方で、タイヤの転がり抵抗性を低下させるために、できる限り低いヒステリシス(燃料経済性と同義である)を有すること；
(iii) 最後に、特にタイヤの“ショルダー”領域内の交差層末端の離脱または亀裂現象、即ち、“開裂(cleavage)”なる用語よって知られている問題に関連して高耐久性を有すること。
【０００５】
上記の第３条件は、特に、タイヤベルト構造体に組込んだゴム組成物が、とりわけ酸化防止剤(有効な老化防止保護を与える)の使用によって達成される亀裂伝播および熱酸化に対する極めて高い抵抗性を有することを必要とする。
この要求は、タイヤが含むトレッドが長期の走行後に臨界的摩耗度に達したときに１回以上再トレッド形成し得るように設計されている重量車両のタイヤ被覆物において特に高い。
タイヤ用のゴム組成物、特に、そのようなタイヤのベルトにおける老化防止保護剤として極めて長時間に亘って使用される酸化防止剤は、例えば、同時に優れた酸化防止剤およびオゾン劣化防止剤であるN−イソプロピル−N'−フェニル−パラ−フェニレンジアミン(I−PPD)またはN−1,3−ジメチルブチル−N'−フェニル−パラ−フェニレンジアミン(6−PPD)のようなパラ−フェニレンジアミン(PPD)の誘導体群に属する(例えば、出願WO 2004/033548号、WO 2005/063510号、WO 2005/133666号を参照されたい)。
【発明の概要】
【０００６】
今回、本出願人は、研究中に、そのようなパラ−フェニレンジアミン由来の酸化防止剤の一部を、今日までタイヤにおいて使用されていない他の特定の酸化防止剤によって置き換えることによって、これらタイヤ用のゴム組成物の疲労および亀裂伝播に対する長期の耐性を増強することが可能であることを見出した。
【０００７】
従って、本発明の第１の主題は、少なくとも１種のジエンエラストマー、補強用充填剤、架橋系および酸化防止剤系をベースとし、上記酸化防止剤系が、下記の少なくとも２種の酸化防止剤“A”および“B”を含み、A/Bの質量比が0.2〜5.0であることを特徴とするゴム組成物に関する：
【０００８】
A.下記の式(I)に相応するN−アルキル−N'−フェニル−パラ−フェニレンジアミン：
【化１】
2010509415.tif 000003
(I)
【０００９】
B.下記の式(II)に相応する4,4'−ビス(アルキルアミノ)トリフェニルアミン：
【化２】
2010509415.tif 000004
(式中、R1、R2およびR3は、同一または異なるものであって、各々、1〜12個の炭素原子を有する線状または枝分れのアルキル基、または5〜8個の炭素原子を有するシクロアルキル基を示す)。
【００１０】
即ち、本発明は、タイヤベルト、さらにまた、これらのタイヤ自体、新規で且つ特に有益な諸性質の全体的妥協点を提供する。
【００１１】
本発明のもう１つの主題は、本発明に従う組成物の、特に重量車両タイヤの場合の新品タイヤの製造または磨耗タイヤの再トレッド形成における使用である。
本発明に従うゴム組成物は、本発明のもう１つの主題を構成する方法によって製造する；該方法は、下記の工程：
・ジエンエラストマー中に、ミキサー内で、補強用充填剤および酸化防止剤系を、混合物全体を１回以上の工程で、110℃〜190℃の最高温度に達するまで、熱機械的に混練することによって混入する工程；
・混合物全体を100℃よりも低い温度に冷却する工程；
・その後、架橋系を混入する工程；
・混合物全体を110℃より低い最高温度まで混練する工程；
を含み、該方法は、上記酸化防止剤系が、少なくとも上述の２種の酸化防止剤“A”および“B”を含み、A/Bの質量比が0.2〜5.0であることを特徴とする。
【００１２】
また、本発明は、本発明に従う組成物を含むあらゆるタイヤに関し、これらのタイヤは、ラジアルまたは非ラジアルタイプのいずれかある。
本発明のタイヤは、特に、下記のタイプの自動車に装着することを意図する：乗用車、SUV(スポーツ用多目的車)類、二輪車(特にモーターサイクル)；航空機；例えば、バン類、“重量”車両(即ち、地下鉄列車、バス、重量道路輸送車両(トラック、トラクターもしくはトレーラー)、農業用または土木用機械類のようなオフロード車両から選ばれた産業用車両；並びに、他の輸送または操作車両。
また、本発明は、それ自体で、特にタイヤ用のゴム組成物の老化防止保護のために使用し得る酸化防止剤系に関し、この系は、少なくとも２種の上述した酸化防止剤“A”および“B”を含み、A/B質量比が0.2〜5.0であることに特徴を有する。
【００１３】
本発明およびその利点は、以下の説明および典型的な実施例、さらにまた、ラジアルカーカス補強材を含む重量車両タイヤの放射断面(図１)さらにまた本発明のタイヤベルトに適する式(II)の化合物の合成のための反応スキーム(図２)を示すこれらの実施例に関連する概略図に照らして容易に理解し得るだろう。
【図面の簡単な説明】
【００１４】
【図１】ラジアルカーカス補強材を含む重量車両タイヤの放射断面を示す概略図である。
【図２】本発明のタイヤベルトに適する式(II)の化合物の合成のための反応スキームを示す。
【発明を実施するための形態】
【００１５】
I. 使用する測定および試験法
上記ゴム組成物は、硬化の前後において、以下に示すようにして特性決定する。
A) ムーニー可塑度
フランス規格NF T−43−005(1991年)に記載されているような振動(oscillating)稠度計を使用する。ムーニー可塑度は、次の原理に従って測定する：生状態(即ち、硬化前)の組成物を100℃に加熱した円筒状の室内で成形する。１分間の予熱後、ローターが試験片内で2rpmにて回転し、この運動を維持するための仕事トルクを４分間の回転後に測定する。ムーニー可塑度(ML 1 + 4)は、“ムーニー単位”(MU、１MU = 0.83Nm)で表す。
【００１６】
B) 流動度測定
測定は、規格DIN 53529：パート3 (1983年6月)に従い、振動室レオメーターによって150℃で実施する。時間の関数としての流動度測定トルクの変化によって、加硫反応後の組成物の剛化の変化を説明する。測定値を規格DIN 53529：パート2(1983年3月)従い処理する：tiは、誘導時間、即ち、加硫反応を開始するのに必要な時間であり；tα(例えば、t99)は、α%、即ち、最低トルクと最高トルク間の差のα%(例えば、99%)の転換率を達成するのに必要な時間である。また、K(min-1で表す)で示し、30%〜80％の転換率を算出し、加硫速度の評価を可能にする第１順位の転換速度定数も測定する。
【００１７】
C) 引張試験
これらの試験は、弾性応力および破壊時諸特性の測定を可能にする。特に断らない限り、これらの試験は、1988年9月のフランス規格 NF T 46−002に従って行う。“公称”割線モジュラス(即ち、MPaでの見掛け応力)または“真の”割線モジュラス(この場合は試験片の実際の断面に対して)を、10%伸び(それぞれMA10およびE10として示す)、100%伸び(それぞれMA100およびE100)および300%伸び(それぞれMA300およびE300)において、２回目の伸びで(即ち、順応サイクル後に)測定する。これらの引張測定は、全て、フランス規格 NF T40−101 (1979年12月)に従う標準の温度(23±2℃)および湿度(50±5％相対湿度)条件下において実施する。また、引張強度(MPaでの)および破壊時伸び(％での)も23℃の温度で測定する。
【００１８】
C)“MFTRA”試験：
サイクル数としてまたは相対単位(u.r.)で表す疲労およびノッチ(事前開始による)伝播に対する耐性を、1mmのノッチ(切込み)を含み且つ20%の伸びまでの低頻度の繰返し引張試験に供した試験片において、Monsanto (“MFTR”タイプ)装置を使用し、フランス規格 NF T 46−021に従い、試験片が破壊するまで既知の方法で測定する。
上記試験は、一方では初期状態において、他方では26日の加速熱酸化エージング(その場合、試験する組成物サンプルを、80℃の温度および40%の周囲湿度に保った換気オーブン内に置く)後に実施する。任意に100に設定した対照の値よりも高い値が、改良された結果、即ち、より高い耐性を示す。
【００１９】
II. 発明の詳細な説明
本発明のエラストマー組成物は、少なくとも以下の構成成分をベースとする：(i) (少なくとも１種の)ジエンエラストマー；(ii) (少なくとも１種の)補強用充填剤；(iii) 架橋系；(iv) 下記で詳細に説明する酸化防止剤系。
勿論、“ベースとする組成物”なる表現は、使用する各種構成成分の反応生成物および/または混合物を含む組成物を意味するものと理解すべきであり、これらベース構成成分のある種のものは、上記ゴム組成物、ベルトおよびタイヤの種々の製造段階において、特に、それらの加硫中に、少なくとも部分的に一緒に反応し得るか或いは反応するように意図する。
本説明においては、特に明確に断らない限り、示したパーセント(%)は、全て質量％である。
【００２０】
II.1. ジエンエラストマー
用語“ジエン”エラストマー(またはゴム；この２つは、同義であるとみなす)は、一般に、ジエンモノマー、即ち、２個の(共役型または非共役型)炭素−炭素二重結合を担持するモノマーに少なくとも一部由来するエラストマー(即ち、ホモポリマーまたはコポリマー)を意味するものと理解されたい。
ジエンエラストマーは、知られている通り、２つのカテゴリー、即ち、“本質的に不飽和”と称するエラストマーおよび“本質的に飽和”と称するエラストマーに分類し得る。一般に、“本質的に不飽和のジエンエラストマー”なる表現は、この場合、15％(モル％)よりも多いジエン単位またはジエン起源(共役ジエン)単位数を有する共役ジエンモノマーに少なくとも一部由来するジエンエラストマーを意味するものと理解されたい。従って、例えば、ブチルゴムまたはEPDMタイプのジエン/α−オレフィンコポリマーのようなジエンエラストマーは、上述の定義に属さず、具体的には、“本質的に飽和のジエンエラストマー”(常に15%未満である低いまたは極めて低いジエン起原単位数)と称し得る。“本質的に不飽和”のジエンエラストマーのカテゴリーにおいては、“高不飽和ジエンエラストマー”なる表現は、特に、50％よりも多いジエン起源(共役ジエン類)の単位数を有するジエンエラストマーを意味するものと理解されたい。
【００２１】
これらの定義を考慮すると、さらに具体的には、本発明に従う組成物において使用し得るジエンエラストマーは、下記を意味するものと理解されたい：
(a) 好ましくは4〜12個の炭素原子を有する共役ジエンモノマーを重合させることによって得られる任意のホモポリマー；
(b) １種以上の共役ジエンを他のジエンまたは好ましくは8〜20個の炭素原子を有する１種以上のビニル芳香族化合物と共重合させることによって得られる任意のコポリマー；
(c) 例えば、エチレンと、プロピレンと、特に1,4−ヘキサジエン、エチリデンノルボルネンまたはジシクロペンタジエンのような上述したタイプの非共役ジエンモノマーとから得られるエラストマーのような、エチレンと、好ましくは3〜6個の炭素原子を有するα−オレフィンとを、好ましくは6〜12個の炭素原子を有する非共役ジエンモノマーと共重合させることによって得られる３成分コポリマー、；および、
(d) イソブテンとイソプレンのコポリマー(ブチルゴム)、さらにまた、このタイプのコポリマーのハロゲン化形、特に塩素化または臭素化形。
本発明は、任意のタイプのジエンエラストマーに当てはまるけれども、タイヤ技術における熟練者であれば、本発明は、第一に、本質的に不飽和のジエンエラストマー、特に上記のタイプ(a)または(b)のジエンエラストマー、と一緒に使用するものであることを当業者は理解しえるであろう。
【００２２】
さらに好ましくは、上記ジエンエラストマーは、ポリブタジエン(BR)、天然ゴム(NR)、合成ポリイソプレン(IR)、各種ブタジエンコポリマー、各種イソプレンコポリマーおよびこれらエラストマーの混合物によって形成される群から選択する。そのようなコポリマーは、さらに好ましくは、ブタジエン−スチレン(SBR)コポリマー(エマルジョン(ESBR)または溶液(SSBR)中での重合によって調製したいずれかのコポリマーである)、イソプレン−ブタジエン(BIR)コポリマー、イソプレン−スチレン(SIR)コポリマーおよびイソプレン−ブタジエン−スチレン(SBIR)コポリマーによって形成される群から選択される。
【００２３】
ポリブタジエンの中では、適切なのは、特に、4%〜80%の−1,2単位含有量(モル%)を有するポリブタジエン、または80%よりも多いシス−1,4単位含有量(モル%)を有するポリブタジエンである。合成ポリイソプレンの中では、特に適切なのは、シス−1,4−ポリイソプレン、好ましくは90％よりも多いシス−1,4結合含有量(モル%)を有するポリイソプレンである。ブタジエンまたはイソプレンコポリマーの中では、これらコポリマーは、これら２種のモノマーの少なくとも１種を8〜20個の炭素原子を有する１種以上のビニル芳香族化合物と共重合させることによって得られるコポリマー類を特に意味するものと理解されたい。適切なビニル芳香族化合物は、例えば、スチレン；オルソ−、メタ−およびパラ−メチルスチレン；市販の“ビニルトルエン”混合物；パラ−tert−ブチルスチレン；メトキシスチレン；クロロスチレ；ビニルメシチレン、ジビニルベンゼンおよびビニルナフタレンである。上記コポリマーは、99%〜20％のジエン単位と1%〜80%のビニル芳香族単位を含有し得る。
【００２４】
本発明に従う組成物は、好ましくは、タイヤ用に、特にバン類または重量車両のような産業車両のタイヤ用のカーカス補強材用に、さらにまた、乗用車および産業車両の双方用に意図するタイヤのクラウン補強材用に意図する。
その場合、好ましくは、少なくとも１種のイソプレンエラストマー、即ち、イソプレンホモポリマーまたはコポリマー、換言すれば、天然ゴム(NR)、合成ポリイソプレン(IR)類、各種イソプレンコポリマーおよびこれらエラストマーのブレンドからなる群から選ばれるジエンエラストマーを使用する。イソプレンコポリマーの中では、特に、イソブテン/イソプレンコポリマー(ブチルゴム(IIR))、イソプレン/スチレンコポリマー(SIR)、イソプレン/ブタジエン(BIR)またはイソプレン/ブタジエン/スチレン(SBIR)コポリマーが挙げられる。
【００２５】
イソプレンエラストマーは、好ましくは、天然ゴムまたは合成シス−1,4−ポリイソプレンである。これらの合成ポリイソプレンの中では、好ましくは、90%よりも多い、さらにより好ましくは98%よりも多いシス−1,4結合含有量(モル%)を有するポリイソプレンを使用する。
上記イソプレンエラストマーとブレンドする(即ち、混合する)ことにより、本発明の組成物は、イソプレンエラストマー以外のジエンエラストマーを、好ましくは少量(即ち、50phr未満)で含有し得る。イソプレンエラストマーは、さらに好ましくは、ジエンエラストマー全体の75〜100質量%、即ち、75〜100phr (phr = ゴム100質量部当りの質量部)を示す。
【００２６】
イソプレンエラストマー以外のそのようなジエンエラストマーとしては、特に、ポリブタジエン(BR)、特にシス−1,4または1,2−シンジオタクチックポリブタジエンおよび4%〜80%の1,2−単位含有量(モル%)を有するポリブタジエン；および、ブタジエンコポリマー、特に、スチレン/ブタジエン(SBR)コポリマー、特に5〜50質量%とりわけ20質量%〜40質量%のスチレン含有量、4％〜65％のブタジエン成分1,2−結合含有量(モル%)、30％〜80%のトランス1,4−結合含有量(モル%)を有するスチレン/ブタジエンコポリマー、スチレン/ブタジエン/イソプレン(SBIR)コポリマーおよびこれら各種エラストマー(BR、SBRおよびSBIR)のブレンドからなる群から選ばれる不飽和タイプの任意のジエンエラストマーが挙げられる。
【００２７】
例えば、上記組成物を乗用車タイプのタイヤ用に意図するときに、そのようなブレンドを使用する場合、上記組成物は、好ましくは、SBRとBRの混合物であり、好ましくはSBRとBRの混合物の25質量%未満(または25phr未満)に限定した天然ゴムとのブレンドとして使用する。
本発明の組成物は、特に、新品タイヤまたは磨耗タイヤ(再トレッド形成の場合)いずれかの重両車両タイヤベルトにおいて使用し得る。そのような場合、イソプレンエラストマーは、好ましくは、単独で、即ち、他のジエンエラストマーまたはポリマーとブレンドすることなく使用する。さらにより好ましくは、このイソプレンエラストマーは、専ら天然ゴムである。
【００２８】
II−2. 補強用充填剤
タイヤを製造するのに使用することのできるゴム組成物を補強するその能力について知られている任意のタイプの補強用充填剤、例えば、カーボンブラックのような有機充填剤或いはシリカのような無機補強用充填剤(カップリング剤と一緒でなければならない)を使用することができる。
【００２９】
カーボンブラックとしては、全てのカーボンブラック類、特に、タイヤにおいて通常使用されるHAF、ISAFまたはSAFタイプのブラック類(タイヤ級ブラック類として知られている)が適している。後者のうちでは、さらに詳細には、例えば、ブラック類N115、N134、N234、N326、N330、N339、N347またはN375のような100、200または300シリーズの補強用カーボンブラック類(ASTM級)、或いは、目標とする用途次第で、より高級シリーズのブラック類(例えば、N660、N683またはN722)を挙げることができる。カーボンブラック類は、例えば、マスターバッチの形で既にイソプレンエラストマーに混入することができる(例えば、出願WO 97/36724号またはWO 99/16600号を参照されたい)。
【００３０】
“無機補強用充填剤”なる表現は、本出願においては、定義により、カーボンブラックと対比したときに“白色”充填剤、“透明”充填剤または“非黒色”充填剤としてさえも知られており、それ自体で、中間カップリング剤以外の如何なる手段にもよることなく、タイヤの製造を意図するゴム組成物を補強し得る、換言すれば、通常のタイヤ級カーボンブラックとその補強役割において置換わり得る任意の無機または鉱質充填剤(その色合およびその起源(天然または合成)の如何にかかわらない)を意味するものと理解すべきである；そのような充填剤は、一般に、知られている通り、その表面でのヒドロキシル(−OH)基の存在に特徴を有する。
【００３１】
適切な無機補強用充填剤は、シリカ質タイプ(特にシリカ(SiO2))またはアルミナ質タイプ(特にアルミナ(Al2O3))の鉱質充填剤である。使用するシリカは、当業者にとって既知の任意の補強用シリカ、特に、共に450m2/g未満、好ましくは30〜400m2/gであるBET表面積とCTAB比表面積を有する任意の沈降またはヒュームドシリカであり得る。高分散性(“HD”として知られる)沈降シリカとしては、例えば、Degussa社からのUltrasil 7000およびUltrasil 7005シリカ類；Rhodia 社からのZeosil 1165MP、1135MPおよび1115MPシリカ類；PPG社からのHi−Sil EZ150Gシリカ；Huber社からのZeopol 8715、8745または8755シリカ類および出願WO 03/16837号に記載されたような高比表面積を有するシリカ類が挙げられる。
【００３２】
本発明の組成物を低転がり抵抗性を有するタイヤトレッド用に意図する場合、使用する無機補強用充填剤は、特にシリカである場合、好ましくは、45〜400m2/g、より好ましくは60〜300m2/gのBET表面積を有する。
好ましくは、補強用充填剤総含有量(カーボンブラック、無機補強用充填剤またはこれら２つのタイプの充填剤混合物)は、20〜200phr、より好ましくは30〜150phrであり、最適量は、知られている通り、目標とする特定用途に応じて異なる。
【００３３】
無機補強用充填剤をジエンエラストマーにカップリングするためには、知られている通り、無機充填剤(その粒子表面)とジエンエラストマー間に化学的および/または物理的性質の十分な結合与えることを意図する少なくとも二官能性のカップリング剤(または結合剤)、特に、二官能性のオルガノシラン類またはポリオルガノシロキサン類を使用する。
特に、例えば、出願WO 03/002648号およびWO 03/002649号に記載されたような、その特定構造に応じて“対称性”または“非対称性”であると称するポリスルフィドシラン類を使用する。
【００３４】
特に適するのは、以下の定義に限定されることなしに、下記の一般式に相応する“対称性”と称するポリスルフィドシランである：
Z−A−Sn−A−Z
(式中、nは、2〜8(好ましくは2〜5)の整数であり；
Aは、二価の炭化水素系の基(好ましくはC1〜C18アルキレン基またはC6〜C12アリーレン基、更にC1〜C10、とりわけC1〜C4のアルキレン、特にプロピレン)；そして、
Zは、下記の式の１つに相応する：
【化３】
2010509415.tif 000005
(式中、R1'基は、置換されているかまたは置換されていない、互いに同一または異なるものであって、C1〜C18アルキル、C5〜C18シクロアルキルまたはC6〜C18アリール基(好ましくはC1〜C6アルキル、シクロヘキシルまたはフェニル基、とりわけC1〜C4アルキル基、特にメチルおよび/またはエチル)を示し；そして、
R2'基は、置換されているかまたは置換されていない、互いに同一または異なるものであって、C1〜C18アルコキシまたはC5〜C18シクロアルコキシ基(好ましくはC1〜C8アルコキシおよびC5〜C8シクロアルコキシ基から選ばれる基、さらにより好ましくはC1〜C4アルコキシ基、特にメトキシおよびエトキシ基から選ばれる基)を示す。
【００３５】
上記式に相応するポリスルフィドアルコキシシラン類の混合物、特に、通常の商業的に入手可能な混合物の場合、“n”の平均値は、好ましくは2〜5、より好ましくは4に近い分数である。しかしながら、本発明は、例えば、ジスルフィドアルコキシシラン(n = 2)によっても有利に実施し得る。
【００３６】
ポリスルフィドシランの例としては、さらに詳細には、例えば、ビス(3−トリメトキシシリルプロピル)またはビス(3−トリエトキシシリルプロピル)のポリスルフィドのようなビス((C1〜C4)アルコキシ(C1〜C4)アルキルシリル(C1〜C4)アルキル)のポリスルフィド(特に、ジスルフィド、トリスルフィドまたはテトラスルフィド類)が挙げられる。これらの化合物のうちでは、特に、式[(C2H5O)3Si(CH2)3S2]2を有するTESPTと略記するビス(3−トリエトキシシリルプロピル)テトラスルフィド、または式[(C2H5O)3Si(CH2)3S]2を有するTESPDと略記するビス(3−トリエトキシシリルプロピル)ジスルフィドを使用する。また、好ましい例としては、特許出願WO 02/083782号に記載されているような、ビス(モノ(C1〜C4)アルコキシジ(C1〜C4)アルキルシリルプロピル)のポリスルフィド(特にジスルフィド、トリスルフィドまたはテトラスルフィド)、特に、ビス(モノエトキシジメチルシリルプロピル)テトラスルフィドが挙げられる。
【００３７】
上記ポリスルフィドアルコキシシラン以外のカップリング剤としては、特許出願 WO 02/30939号およびWO 02/31041号に記載されているような、二官能性POS (ポリオルガノシロキサン)類またはヒドロキシシランポリスルフィド類(上記式において、R2' = OH)が挙げられる。
【００３８】
本発明に従うゴム組成物においては、カップリング剤の含有量は、好ましくは4〜12phr、より好ましくは3〜8phrである。
カップリング剤は、ジエンエラストマーまたは無機補強用充填剤に前以ってグラフトさせることができる。しかしながら、特に生状態のゴム組成物のより良好な加工性を理由として、無機補強用充填剤にグラフトさせているかまたは遊離状態(即ち、グラフトさせていない)のカップリングを使用するのが好ましい。
【００３９】
最後に、当業者であれば、この項において説明した無機補強用充填剤と等価の充填剤として、他の性質、特に有機性の補強用充填剤も、この補強用充填剤が、シリカのような無機層によって被覆されているか或いはその表面に官能性部位、特にヒドロキシル部位を含んでいて、上記充填剤とエラストマー間の結合を確立するのにカップリング剤の使用を必要とする限りにおいて使用することができることを理解されたい。
【００４０】
II.3. 酸化防止剤系
本発明の酸化防止剤系は、下記の“A”および“B”によって示す２種の酸化防止剤を組合せて含み、A/Bの質量比が1/5〜5/1の間であるという主要な特徴を有する：
A.下記の式(I)に相応するN−アルキル−N'−フェニル−パラ−フェニレンジアミン(I)：
【化４】
2010509415.tif 000006
(I)
【００４１】
B.下記の式(II)に相応する4,4'−ビス(アルキルアミノ)トリフェニルアミン：
【化５】
2010509415.tif 000007
(式中、R1、R2およびR3は、同一または異なるものであって、各々、1〜12個の炭素原子を有する線状または枝分れのアルキル基、または5〜8個の炭素原子を有するシクロアルキル基を示す)。
【００４２】
好ましくは、上記A/Bの質量比は、1/4〜4/1、より好ましくは1/3〜3/1、特に1/2〜2/1(即ち、0.5〜2.0)である。
好ましくは、R1、R2およびR3は、同一または異なるものであって、各々、2〜8個の炭素原子を有し、好ましくは、エチル、プロピル(即ち、n−プロピル、イソ−プロピル)、ブチル(即ち、n−ブチル、sec−ブチルおよびtert−ブチル)、ペンチル、ヘキシル、ヘプチルおよびオクチル基からなる群から選ばれるアルキル基、または5〜8個の炭素原子を有するシクロアルキル基(シクロペンチル、シクロヘキシル、シクロヘプチルまたはシクロオクチル基)、より好ましくはシクロヘキシル基を示す。
【００４３】
上記式(I)および(II)の化合物のうちでは、より好ましくは、下記のそれぞれの式(I−bis)および(II−bis)を有する、R1、R2およびR3が枝分れである化合物を使用する：
【化６】
2010509415.tif 000008
(式中、R4、R5、R6、R7、R8およびR9は、互いに同一または異なるものであって、各々、炭素数がR1、R2およびR3について上記で示した好ましい定義に従うアルキル基を示す)。
【００４４】
上記式(I−bis)の化合物は、本明細書の序論において再認識したように、当業者にとって周知である。
上記一般式(II)および(II−bis)に相応する化合物は、ゴム用のオゾン劣化防止剤または酸化防止剤として知られている；その幾つか、さらにまたそれらの合成は、例えば、米国特許第3,277,174号に記載されている。しかしながら、タイヤ用のジエンエラストマー組成物における、特に、上記タイヤのベルトにおける用途は、上記米国特許においては想定されていない。
【００４５】
枝分れR1、R2およびR3基のより好ましい例としては、特に、下記の式のイソプロピル(a)、1,3−ジメチルブチル(b)および1,4−ジメチルペンチル(c)の各基が挙げられる：
【化７】
2010509415.tif 000009
【００４６】
従って、本発明の１つの特に好ましい実施態様によれば、酸化防止剤Aとして、下記の２種の化合物の１つを使用する：
● 下記の式に相応するN−イソプロピル−N'−フェニル−パラ−フェニレンジアミン(“I−PPD”)：
【化８】
2010509415.tif 000010
【００４７】
● 下記の式に相応するN−1,3−ジメチルブチル−N'−フェニル−パラ−フェニレンジアミン(“6−PPD”)：
【化９】
2010509415.tif 000011
【００４８】
上記実施態様と組合せてもよいまたは組合せなくてもよいもう１つの特に好ましい実施態様によれば、酸化防止剤Bとして、下記の３種の化合物の１つを使用する：
● 下記の特定の式に相応する4,4'−ビス(イソプロピルアミノ)トリフェニルアミン：
【化１０】
2010509415.tif 000012
【００４９】
● 下記の特定の式に相応する4,4'−ビス(1,3−ジメチルブチルアミノ)トリフェニルアミン：
【化１１】
2010509415.tif 000013
【００５０】
● 下記の特定の式に相応する4,4'−ビス(1,4−ジメチルペンチルアミノ)トリフェニルアミン：
【化１２】
2010509415.tif 000014
【００５１】
本発明のゴム組成物においては、酸化防止剤AおよびBの各々の含有量は、好ましくは、0.5〜5phrであり、酸化防止剤系自体の全体含有量は、好ましくは、1〜10phrである。上記の最低値よりも低いと、耐久性が不十分であることが判明し得ており、一方、推奨する最高値よりも高いと、望ましくない可塑化効果故の機械的性質の低下のリスクが存在する。これら全ての理由により、酸化防止剤AおよびBの各々の含有量は、さらに好ましくは、0.5〜2phrであり、酸化防止剤系自体の全体含有量は、より好ましくは、1〜4phrである。
【００５２】
II.4. 各種添加剤
また、本発明に従うゴム組成物は、例えば、増量用オイル；可塑剤；オゾン劣化防止剤、他の化学オゾン劣化防止剤または酸化防止剤のような、上述した老化防止保護剤以外の老化防止保護剤；疲労防止剤；メチレン受容体および供与体；ビスマレイミドまたは他の補強用樹脂；イオウまたはイオウ供与体および/または過酸化物供与体のいずれかをベースとする架橋系；加硫促進剤；加硫活性化剤または遅延剤；例えば、ヘキサチオスルホン酸ナトリウムまたはN,N'−m−フェニレンビスシトラコンイミドのような戻り防止剤；例えば、金属複合体または塩類(例えば、前出の出願WO 2005/133666号に記載されているようなコバルト、ホウ素、リンまたはランタニド塩類を含有する)のようなゴムの金属への接着を促進する系のような、タイヤ用の、特に、タイヤベルト用のゴム組成物において使用される通常の添加剤の全てまたは一部も含み得る。
また、イソプレンマトリックスは、無機補強用充填剤に対する任意構成成分としてのカップリング剤以外に、これらの無機充填剤を被覆するための薬剤、或いは、より一般的には、知られている通り、充填剤のゴムマトリックス中での分散性を改善し且つ組成物の粘度を低下させるためにゴムマトリックスの加工性を改善することのできる加工助剤も含有し得る。
【００５３】
II−5. 本発明に従うゴム組成物およびタイヤ
上述したジエン組成物は、とりわけ、タイヤ、特に重量車両または乗用車用のタイヤのベルトのゴムマトリックスの全てまたは一部を形成するのに使用することができる。
上記組成物は、例えば、“交差”層、保護層またはフープ補強材用の層(零度での)のいずれであれ、コードファブリック(cord fabric)のベルト層またはプライをカレンダー加工するためのラバーゴムとして使用することができ；或いは、例えば、上記組成物は、上記各種ベルト層の上または下に放射状に位置させるか、または上記各層間に挿入さえして、例えば、トレッドの副層を形成させるか、またはタイヤの“ショルダー”領域内のこれらのベルト層の外側端部に置いて、例えば、デカップリングラバーゴムを形成させる補強材を含まないラバーゴムの単純なパッド、バンドまたはストリップを形成することを意図する。
【００５４】
例えば、添付図面１は、ラジアルカーカス補強材(この一般的な描写においては、本発明に従い得るまたは従い得ない)を有する重量車両タイヤ１の放射断面を概略的に示している。このタイヤ１は、クラウン２、２つの側壁３、２つのビード４、一方のビードから他方のビードに伸びるラジアルカーカス補強材７を含む。トレッド(この極めて略図的な図面において簡略化のため図示していない)をトッピングしたクラウン２は、知られている通り、少なくとも１枚のクラウン保護層で覆われた少なくとも２枚の“交差”クラウン層からなるベルト６によって補強されており、これらの層は、全て、炭素鋼製の金属コードによって補強されている。カーカス補強材７は、各ビード４内の２本のビードワイヤー５の周りに巻き付けられており、この補強材７の上返し８は、例えば、この場合リム９上に取付けて示しているタイヤ１の外側に向いている。カーカス補強７は、“ラジアル”コードとして知られている金属コードによって補強された少なくとも１枚のプライまたは層から構成されている、即ち、これらのコードは、実際上、互いに平行に配置され一方のビードから他方のビードに延びて、正中円周面(２つのビード４の中間に位置し且つベルト６の中央を通るタイヤの回転軸に対して垂直の面)と80°〜90°の角度をなしている。
【００５５】
上記の例からの本発明に従うタイヤは、そのクラウン２中に、ベルト層６(この例においては、２枚の交差層と１枚の保護層)のカレンダー加工用ゴムが本発明の酸化防止剤系を含むベルト６を含むという主要な特徴を有する。
また、例えば、１枚以上の“零度”層を含むタイヤの場合、各交差層の幅に近いある種の幅を有する層の形、狭めのストリップの形または１本のゴム被覆ワイヤーの形いずれかのコード型ファブリックをカレンダー加工するためのラバーゴムも、本発明の酸化防止剤系を含むジエン組成物、特にイソプレン組成物をベースとすることが好ましい。
本発明の１つの好ましい実施態様によれば、ジエンエラストマー(特に、イソプレンエラストマー)、補強用充填剤および本発明の酸化防止剤系をベースとするゴム組成物は、加硫状態(即ち、硬化後)において、5MPaよりも高い、より好ましくは7〜20MPaの伸び(E10)での割線モジュラスを有する。上記のモジュラス範囲においては、最良の耐久性妥協点を記録していることが示されている。
【００５６】
II−6. ゴム組成物の製造
上記ゴム組成物は、適切なミキサー内で、当業者にとって周知の２つの連続する製造段階を使用して製造する：110℃〜190℃、好ましくは130℃〜180℃の最高温度(Tmaxと記する)までの高温で熱機械加工または混練する第１段階(“非生産”段階とも称する)；および、その後の典型的には110℃よりも低い、例えば、40℃〜100℃の低めの温度で機械加工する第２段階(“生産”段階とも称する)；この仕上げ段階において架橋または加硫系を混入する。
本発明の組成物の製造方法は、少なくとも補強用充填剤と本発明の酸化防止剤系を、ジエンエラストマー(特にイソプレンエラストマー)中に、第１の非生産段階において混練により混入すること、即ち、少なくともこれらの各種ベース構成成分をミキサー内に導入し、１以上の工程で、110℃〜190℃、好ましくは130〜180℃の最高温度に達するまで熱機械的に混練することに特徴を有する。
【００５７】
例えば、第１(非生産)段階は、１回の熱機械工程で実施し、その間に、以下を、通常の密閉ミキサーのような適切なミキサー内に導入する：先ず第１の、必須ベース成分の全て(ジエンエラストマー、補強用充填剤および酸化防止剤系)、次いで、第２の、例えば、1〜2分間の混練後の、架橋または加硫系を別にした任意構成成分としての補助的加工助剤および各種他の添加剤。この非生産段階における総混練時間は、好ましくは、2〜10分である。
その後、そのようにして得られた混合物を冷却した後、加硫系を、一般にロールミルのような開放ミキサー内で、低温にて混入する；次いで、混合物全体を、数分間、例えば、5〜15分間ブレンドする(生産段階)。
このようにして得られた最終組成物は、その後、その物理的または機械的性質を特に実験室特性決定において測定するための、例えば、ゴムのシート(2〜3mm厚)または薄フィルムの形にカレンダー加工するか、或いは、押出加工して、例えば、目標寸法に切断し或いは組立てた後、さらに、タイヤベルト層のような所望の繊維または金属補強材を組込んだ後、直接使用することのできるゴム形状物を形成する。
【００５８】
要するに、少なくとも１種のジエンエラストマー、補強用充填剤、架橋系および酸化防止剤をベースとするゴム組成物の本発明に従う製造方法は、下記の工程：
・ジエンエラストマー、特にイソプレンエラストマー中に、ミキサー内で、補強用充填剤および酸化防止剤系を、混合物全体を１回以上の工程で110℃〜190℃の最高温度に達するまで熱機械的に混練することによって混入する工程；
・混合物全体を100℃よりも低い温度冷却する工程；
・その後、架橋系を混入する工程；
・混合物全体を110℃よりも低い最高温度まで混練する工程；
を含み、そして、上記酸化防止剤系が、少なくとも上記で詳述した酸化防止剤AおよびBをそれぞれ推奨された割合で含むことを特徴とする。
【００５９】
加硫または硬化は、既知の方法で、好ましくは130℃〜200℃の温度で且つ圧力下に、特に硬化温度、使用する加硫系、加硫速度、および、例えば該当するタイヤのサイズに応じて、例えば、5〜90分で変動し得る十分な時間で実施する。
架橋系自体は、好ましくは、イオウと一次加硫促進剤をベースとする。一般に、上記第１の非生産段階および/または生産段階中に混入したこの加硫系には、酸化亜鉛、ステアリン酸、グアニジン誘導体(特に、ジフェニルグアニジン)、加硫遅延剤等のような各種既知の二次促進剤または加硫活性化剤を添加する。イオウは、特に本発明を重量車両タイプのタイヤに適用する場合、好ましくは1〜10phr、より好ましくは2〜8phrの量で使用する。一次加硫促進剤は、好ましくは0.5〜5phr、より好ましくは0.5〜2phrの量で使用する。
【００６０】
(一次または二次)促進剤としては、イオウの存在下にジエンエラストマーの加硫促進剤として作用することのできる任意の化合物、特に、チアゾールおよびその誘導体タイプの促進剤、ジチオカルバミン酸チウラムまたは亜鉛タイプの促進剤を使用することが可能である。これらの促進剤は、より好ましくは、2−メルカプトベンゾチアジルジスルフィド(MBTSと略記する)、N−シクロヘキシル−2−ベンゾチアジルスルフェンアミド(CBSと略記する)、N,N−ジシクロヘキシル−2−ベンゾチアジルスルフェンアミド(DCBSと略記する)、N−tert−ブチル−2−ベンゾチアジルスルフェンアミド(TBBSと略記する)、N−tert−ブチル−2−ベンゾチアジルスルフェンアミド(TBSIと略記する)、亜鉛ジベンジルジチオカルバメート(ZBECと略記する)およびこれらの化合物の混合物からなる群から選ばれる。好ましくは、スルフェンアミドタイプの一次促進剤を使用する。
本発明が、“生”状態(即ち、硬化前)および“硬化”または加硫状態(即ち、架橋または加硫後)双方の上記で説明したゴム組成物およびタイヤに関することは言うまでのないことである。
【００６１】
III. 実施例
III−1. 4,4'−ビス(1,3−ジメチルブチルアミノ)トリフェニルアミンの合成
式(IV−b)の化合物を、特に前記の文献 US 3277174号(実施例７)に記載されている既知の合成方法から想定した図２に示す合成スキームに従い調製した。
さらに詳細には、上記の調製は、下記のように、３工程(A、BおよびC)で実施した。
【００６２】
A) 4,4'−ジニトロトリフェニルアミンの調製：
温度計、撹拌機およびベンゼンを充たしたディーン・スタークトラップ(Dean−Stark trap)を備えた2リットルの３ツ口フラスコに、121g (1モル)のホルムアニリド、314g (2.5モル)のニトロクロロベンゼン、115mlのDMF中220g (1.6モル)のK2CO3および5mlのベンゼンを加えた。媒質を、165〜175℃に、生成水を常時抽出しながら21時間加熱した。反応を、1リットルの水で冷却し停止させた。沈降物を濾過し、希塩酸を含む懸濁液に投入し、次いで、濾過し、高温エタノール中の懸濁液に再度投入した。そのようにして得られた懸濁液を濾過して、242g (72%収率)の4,4'−ジニトロトリフェニルアミンを得た。
【００６３】
B) 4,4'−ジアミノトリフェニルアミンの調製：
その後、4,4'−ジアミノトリフェニルアミンを得るために、上記の化合物の還元を、約20バールのH2圧下で且つパラジウム触媒(木炭上)の存在下に100℃のイソプロパノール中で水素化することによって実施した。
実施した。
【００６４】
C) 4,4'−ビス(1,3−ジメチルブチルアミノ)トリフェニルアミンの合成：
次に、以下を、2gのPd(木炭上5質量%)の存在下に、約25バールのH2圧下、100〜130℃で1時間45分、その後、130〜135℃で２時間30分反応器内に置いた：85g (即ち、0.3モル)の上記4,4'−ジアミノトリフェニルアミン、400ml (即ち、3モル)の4−メチルペンタン−2−オン(またはMIBK)。触媒を濾過によって分離し、過剰のMIBKを蒸留によって除去した。残留物(約92％に等しい収率)を、アルミナ上でのクロマトグラフィーによって精製した。生成物をエタノール中で再結晶させた。式(IV−b)の化合物が、そのようにして、約66%の総収率でもって得られた。
【００６５】
III−2. ゴム組成物の製造
以下の試験を下記の方法で実施した：70%まで満たし且つ初期チャンバー温度が約60℃である密閉ミキサーに、イソプレンエラストマー、補強用充填剤(カーボンブラック)を、次いで、1〜2分間混練した後に、状況に応じるが加硫系を除いた単数または複数の酸化防止剤を含む各種他の成分を導入した。次に、熱機械加工段階(非生産段階)を、１工程または２工程(例えば、およそ7分に等しい合計混練時間)で165〜170℃辺りの最高“落下”温度に達するまで実施した。そのようにして得られた混合物を回収し、冷却し、その後、加硫系(イオウおよび一次スルフェンアミド促進剤)を、30℃の開放ミキサー(ホモ・フィニッシャー)内で、全てを例えば約3〜10分間混合することによって添加した(生産段階)。
その後、そのようにして得られた組成物を、その物理的または機械的性質の測定のためのシート(2〜3mm厚)の形に押出加工し、或いはカレンダー加工して金属コードファブリックを製造して重量車両タイヤのベルト層(“作動”層)を形成させた。
【００６６】
III−3. 特性決定試験
本試験の目的は、本発明に従う酸化防止剤系を含むときのタイヤベルト用のイソプレン組成物の改良された耐久特性を、酸化防止剤を使用しない第１の対照ゴム組成物および式(III−b)の通常の酸化防止剤(6−PPD)のみを使用する第２の対照ゴム組成物と比較して実証することである。
このために、天然ゴムをベースとする下記の３種の組成物を調製した：
C−1と記す組成物 (酸化防止剤を含まない対照)；
C−2と記す組成物 (通常の酸化防止剤Aを含む対照)；および、
C−3と記す組成物 (本発明に従う；混合酸化防止剤AおよびBを含む)。
【００６７】
酸化防止剤の種類と濃度を別にすれば全く同一である配合を有するこれら３種の組成物は、重量車両タイヤ用のベルトの作動層の“カレンダー加工ゴム”を構成させることを意図した。
表１および２は、上記３種の組成物の配合(表１：phrで示す各種成分の含有量)、
硬化(140℃で60分)前後のそれら組成物の諸性質、さらにまた、相対単位(r.u.) (初期状態およびエージング後の双方において、対照組成物C−1に対して設定した基準点100)でのMFTRA耐久性試験の結果を示す。
加硫系は、イオウとスルフェンアミドからなっていた。本発明の組成物C−3においては、通常の酸化防止剤(式III−bの6−PPD)の半分を、式(IV−b)の酸化防止剤で置換えた。
【００６８】
化合物6−PPD、即ち、タイヤ用のゴム組成物における、特に、タイヤのベルトにおける参照酸化防止剤は、下記の拡大式(III−b)を有することを思い出されたい：
【化１３】
2010509415.tif 000015
【００６９】
比較として、組成物C−3において補完物として使用した4,4'−ビス(1,3−ジメチルブチルアミノ)トリフェニルアミンは、下記の式(IV−b)を有する：
【化１４】
2010509415.tif 000016
【００７０】
上記の第２分子が、有意に大きな立体障害を、ひいては、有効な疲労防止保護に対して当業者にとっては先験的に好ましくない拡散能力の低下を有することは、直ちに認識し得ることである。
【００７１】
結果を表２から検証するに、先ずは、試験した３種の組成物は、硬化前(ムーニー粘度および流動特性)および硬化後(伸びにおける機械特性)の双方において同一のゴム特性を有することに留意されたい。
さて、耐久性(項I−Dに従うMFTRA疲労試験)に関しては、初期状態の性質とエージング後の性質間で区別することが必要である。
エージングしていない(初期状態の)組成物においては、耐久性は、組成物C−2およびC−3においては、酸化防止剤を完全に含まない対照組成物C−1と比較して、係数２で、従って、極めて実質的に改良されていることに注目し得る。
従って、(通常)酸化防止剤Aの酸化防止剤Bによる50%の置換えは、各組成物のエージング前では、耐久性結果に対して効果を有していない。
【００７２】
しかしながら、酸化防止剤Bのみの使用、換言すれば、他の点では同一条件下での酸化防止剤Aの酸化防止剤Bによる純粋且つ単純な置換えは、性能の低下に至ること(対照組成物C−1と比較して100%の代りに50％のみの改良)を認識している。
加熱エージング後、酸化防止剤Aによってもたらされる耐久性の改良(組成物C−2)は、対照組成物(組成物C−1)と比較して、変化していない、即ち、100%の改良である(対照C−1における基準点100と比較した相対単位で200)。
一方、予期に反して、本発明のC−3に従う組成物においては、この場合も、極めて実質的に改良されている耐久性(対照C−1と比較して３倍である)を観察しており、この改良は、幾分かの酸化防止剤Aを酸化防止剤Bによって置換えていることのみに起因し得ている。
従って、本発明の可塑系は、全体的に改良された耐疲労性を、従来技術の組成物と比較して、初期状態と加熱エージング後の耐性間で改良された妥協点でもって本発明のゴム組成物に付与している。
この結果は、当業者が本発明に従うベルトおよびタイヤの高耐久性を、特に本出願の序論において説明したクラウンプライ端部の分離(“開裂”)の問題に関連して予測することを可能にしている。
【００７３】
表１
2010509415.tif 000017
(1) 天然ゴム；
(2) カーボンブラック N330 (ASTM級)；
(3) N−1,3−ジメチルブチル−N−フェニル−パラ−フェニレンジアミン(Flexsys社からのSANTOFLEX 6−PPD)；
(4) 4,4'−ビス(1,3−ジメチルブチルアミノ)トリフェニルアミン；
(5) 酸化亜鉛(工業級；Umicore社)；
(6) ステアリン (PRISTERENE 4931；Uniqema社)；および、
(7) N−ジシクロヘキシル−2−ベンゾチアジルスルフェンアミド(Flexsys社からのSANTOCURE DCBS)
【００７４】
表２
2010509415.tif 000018
【符号の説明】
【００７５】
１    重量車両タイヤ
２    クラウン
３    側壁
４    ビード
５    ビードワイヤー
６    ベルト
７    ラジアルカーカス補強材
８    カーカス補強材の上返し
９    リム
【図１】
2010509415.tif 000032
【図２】
2010509415.tif 000033
【国際調査報告】
2010509415.tif 000034
2010509415.tif 000035
2010509415.tif 000036
2010509415.tif 000037
2010509415.tif 000038